СПОСОБ ПОЛУЧЕНИЯ КАТАЛИЗАТОРА И ЕГО ПРИМЕНЕНИЕ

1. Способ получения катализатора, где указанный способ включает:
(i) получение смеси из одного или более мономеров ароматических спиртов и/или неароматических мономеров, растворителя, катализатора полимеризации, сшивающего агента, стабилизатора суспензии и одной или более солей металлов, в условиях достаточных для получения полимерных шариков, легированных одним или более металлами или их солями;
(ii) карбонизацию, активацию и последующее восстановление полимерных шариков, полученных на стадии (i), с получением легированных наночастицами металла пористых углеродных шариков;
(iii) химическое осаждение из паровой фазы в присутствии источника углерода на легированные наночастицами металла пористые углеродные шарики, полученные на стадии (ii), с получением легированных наночастицами металла пористых углеродных шариков, содержащих углеродные нановолокна; и
(iv) легирование окислителем легированных наночастицами металла пористых углеродных шариков, содержащих углеродные нановолокна, полученных на стадии (iii).
2. Способ по п. 1, отличающийся тем, что источник углерода выбран из ацетилена, бензола, ксилола и толуола.
3. Способ по п. 1 или 2, отличающийся тем, что мономеры ароматического спирта и неароматические мономеры выбраны из одного или более из фенола, винилбензилового спирта, крезола, бутилфенола и метилметакрилата (ММА).
4. Способ по любому из пп. 1-3, отличающийся тем, что стабилизатор суспензии выбирают из одного или более из поливинилового спирта (PVA), порошка аравийской камеди (GAP) и поливинилпирролидона.
4
2
2
8
4
2
2
8
5. Способ по любому из пп. 1-4, отличающийся тем, что окислитель выбирают из одного или более из KMnO, KSO и (NH)SO.
6. Способ по любому из пп. 1-5, отличающийся тем, что металл выбирают из одного или более из алюминия, железа, никеля, меди, серебра, кобальта, молибдена, золота и платины.
7. Способ по п. 6, отличающийся тем, что металл выбирают из одного или более из железа, никеля, меди и кобальта.
8. Катализатор, полученный согласно способу по любому из пп. 1-7.
9. Способ обработки сточных вод промышленного способа получения пропиленоксида, который включает каталитическое влажное окисление сточных вод в присутствии катализатора, где указанный катализатор является катализатором по п.8.
10. Способ по п.9, отличающийся тем, что обработку сточных вод проводят при температуре в диапазоне от 120 до 300°С и давлении в диапазоне от 2 до 15 МПа.